(57)【要約】【課題】ガラス繊維合糸ロービングから切断して得られたチョップドストランドの均一分散性を向上させる。【解決手段】ガラス繊維合糸ロービングは、複数本のガラス繊維ストランドを束ねてなる。ガラス繊維ストランドは、番手が４０〜８０ｔｅｘである。【選択図】なし【特許請求の範囲】
【請求項１】
基材層と前記基材層に積層されたガラス繊維層とを備える車両用天井材における前記ガラス繊維層の形成に用いられ、複数本のガラス繊維ストランドを束ねてなるガラス繊維合糸ロービングであって、
前記ガラス繊維ストランドの番手が４０〜８０ｔｅｘであることを特徴とするガラス繊維合糸ロービング。
【請求項２】
前記ガラス繊維合糸ロービングの番手が２０００〜６０００ｔｅｘであることを特徴とする請求項１に記載のガラス繊維合糸ロービング。
【請求項３】
前記ガラス繊維ストランドは、帯電防止剤を含有する皮膜を備えるとともに、強熱減量が０．２〜１．４質量％であることを特徴とする請求項１又は請求項２に記載のガラス繊維合糸ロービング。
【請求項４】
前記皮膜は、ポリ酢酸ビニルを含有し、
前記帯電防止剤は、下記一般式（１）に示される帯電防止剤であることを特徴とする請求項３に記載のガラス繊維合糸ロービング。
【化１】
2019112286.tif 000005
（Ｒ１は、炭素数１〜２０の炭化水素基、Ｒ２〜Ｒ５はそれぞれ独立して炭素数１〜４の炭化水素基である。）
【請求項５】
前記皮膜は、１〜１０質量％の前記帯電防止剤を含有することを特徴とする請求項３又は請求項４に記載のガラス繊維合糸ロービング。
【請求項６】
基材層と前記基材層に積層されたガラス繊維層とを備える車両用天井材における前記ガラス繊維層の形成に用いられるガラス繊維合糸ロービングの製造方法であって、
番手が４０〜８０ｔｅｘの複数本のガラス繊維ストランドを束ねることを特徴とするガラス繊維合糸ロービングの製造方法。
【請求項７】
基材層とガラス繊維層とを備える車両用天井材の製造方法であって、
請求項１〜５のいずれか一項に記載のガラス繊維合糸ロービングをチョップドストランドに切断しつつ、切断して得られた前記チョップドストランドを前記基材層の上に堆積させて前記ガラス繊維層を形成するガラス繊維層形成工程を有することを特徴とする車両用天井材の製造方法。
【請求項８】
前記チョップドストランドの長さは、２５〜１７５ｍｍであることを特徴とする請求項７に記載の車両用天井材の製造方法。
【発明の詳細な説明】
【技術分野】
【０００１】
本発明は、ガラス繊維合糸ロービング、ガラス繊維合糸ロービングの製造方法、及び車両用天井材の製造方法に関する。
【背景技術】
【０００２】
自動車等の車両の天井には、断熱性等の機能を有する車両用天井材が取り付けられている。例えば、特許文献１には、ポリウレタン発泡体からなる基材層の上にガラス繊維層を積層及び一体化した構造の車両用天井材が開示されている。また、特許文献１には、車両用天井材の製造に際して、基材層の上にガラス繊維層を形成する方法として、予め成形されたガラスマット（チョップドストランドマット）を積層する方法と、所定寸法に切断されたガラス繊維（チョップドストランド）を散布及び堆積させる方法が開示されている。
【先行技術文献】
【特許文献】
【０００３】
【特許文献１】特開２００１−３０１５３９号公報
【発明の概要】
【発明が解決しようとする課題】
【０００４】
ところで、チョップドストランドを基材層の上に散布及び堆積させる方法として、基材層の上方にて、複数本のガラス繊維ストランドを束ねてなるガラス繊維合糸ロービングを切断し、切断して得られたチョップドストランドを散布及び堆積させる方法が考えられる。この場合、車両用天井材の品質確保の観点から、チョップドストランドを均一に分散させつつ堆積させることが重要になる。
【０００５】
この発明は、こうした実情に鑑みてなされたものであり、その目的は、ガラス繊維合糸ロービングから切断して得られたチョップドストランドの均一分散性を向上させることにある。
【課題を解決するための手段】
【０００６】
上記課題を解決するガラス繊維合糸ロービングは、基材層と前記基材層に積層されたガラス繊維層とを備える車両用天井材における前記ガラス繊維層の形成に用いられ、複数本のガラス繊維ストランドを束ねてなるガラス繊維合糸ロービングであって、前記ガラス繊維ストランドの番手が４０〜８０ｔｅｘである。
【０００７】
上記構成によれば、ガラス繊維合糸ロービングをチョップドストランドに切断しつつ、切断して得られたチョップドストランドを堆積させることにより車両用天井材のガラス繊維層を形成する際におけるチョップドストランドの均一分散性が向上する。
【０００８】
上記のガラス繊維合糸ロービングにおいて、前記ガラス繊維合糸ロービングの番手が２０００〜６０００ｔｅｘであることが好ましい。
上記構成によれば、チョップドストランドの均一分散性が更に向上する。
【０００９】
上記ガラス繊維合糸ロービングにおいて、前記ガラス繊維ストランドは、帯電防止剤を含有する皮膜を備えるとともに、強熱減量が０．２〜１．４質量％であることが好ましい。
【００１０】
上記構成によれば、チョップドストランドの均一分散性が更に向上するとともに、チョップドストランドに生じる毛羽を抑制できる。
上記ガラス繊維合糸ロービングにおいて、前記皮膜は、ポリ酢酸ビニルを含有し、前記帯電防止剤は、下記一般式（１）に示される帯電防止剤であることが好ましい。
【００１１】
【化１】
2019112286.tif 000002
Ｒ１は、炭素数１〜２０の炭化水素基、Ｒ２〜Ｒ５はそれぞれ独立して炭素数１〜４の炭化水素基である。
【００１２】
上記構成によれば、チョップドストランドの均一分散性が更に向上するとともに、チョップドストランドに生じる毛羽を抑制できる。
上記ガラス繊維合糸ロービングにおいて、前記皮膜は、１〜１０質量％の前記帯電防止剤を含有することが好ましい。
【００１３】
上記構成によれば、チョップドストランドの均一分散性を向上させる効果と、毛羽を抑制する効果とを、より高いレベルで両立させることができる。
上記課題を解決するガラス繊維合糸ロービングの製造方法は、基材層と前記基材層に積層されたガラス繊維層とを備える車両用天井材における前記ガラス繊維層の形成に用いられるガラス繊維合糸ロービングの製造方法であって、番手が４０〜８０ｔｅｘの複数本のガラス繊維ストランドを束ねる。
【００１４】
上記構成によれば、切断することにより均一分散性の良いチョップドストランドが得られるガラス繊維合糸ロービングを製造できる。そのため、上記構成により得られたガラス繊維合糸ロービングは、ガラス繊維合糸ロービングをチョップドストランドに切断しつつ、切断して得られたチョップドストランドを堆積させることにより車両用天井材のガラス繊維層を形成する車両用天井材の製造方法に適している。
【００１５】
上記課題を解決する車両用天井材の製造方法は、基材層とガラス繊維層とを備える車両用天井材の製造方法であって、上記ガラス繊維合糸ロービングをチョップドストランドに切断しつつ、切断して得られた前記チョップドストランドを前記基材層の上に堆積させて前記ガラス繊維層を形成するガラス繊維層形成工程を有する。
【００１６】
上記構成によれば、ガラス繊維層を形成する際に、チョップドストランドを均一に分散させることが容易となる。その結果、車両用天井材の生産性及び品質が向上する。
上記車両用天井材の製造方法において、前記チョップドストランドの長さは、２５〜１７５ｍｍであることが好ましい。
【００１７】
上記構成によれば、ガラス繊維層を形成する際に、チョップドストランドを均一に分散させることが更に容易となる。
【発明の効果】
【００１８】
本発明によれば、ガラス繊維合糸ロービングから切断して得られたチョップドストランドの均一分散性を向上させることができる。
【図面の簡単な説明】
【００１９】
【図１】車両用天井材の断面図。
【図２】ガラス繊維層形成工程の説明図。
【発明を実施するための形態】
【００２０】
以下、本発明の一実施形態を説明する。
（ガラス繊維合糸ロービング）
本実施形態のガラス繊維合糸ロービングは、複数本のガラス繊維ストランドを束ねることにより構成されている。
【００２１】
ガラス繊維ストランドは、複数本のガラス繊維モノフィラメントと、ガラス繊維モノフィラメントの表面に設けられ、複数本のガラス繊維モノフィラメントを１本に束ねる皮膜とを備えている。
【００２２】
ガラス繊維モノフィラメントとしては、例えば、Ｅガラス（アルカリ含有量２％以下のガラス）、Ｄガラス（低誘電率ガラス）、ＡＲガラス（耐アルカリ性ガラス）、Ｃガラス（耐酸性のガラス）、Ｍガラス（高弾性率のガラス）、Ｓガラス（高強度、高弾性率のガラス）、Ｔガラス（高強度、高弾性率のガラス）、Ｈガラス（高誘電率のガラス）、ＮＥガラス（低誘電率ガラス）が挙げられる。ガラス繊維モノフィラメントの密度は、例えば、２．０〜３．０ｇ／ｍ３である。
【００２３】
ガラス繊維ストランドの番手は、４０〜８０ｔｅｘであり、４５〜６０ｔｅｘであることがより好ましい。ガラス繊維ストランドの番手が４０ｔｅｘ以上であれば、ガラス繊維ストランド同士の凝集を抑制でき、ガラス繊維ストランドの番手が８０ｔｅｘ以下であれば、ガラス繊維ストランドの分散を促進することができる。ガラス繊維ストランドの番手を上記範囲とすることにより、車両用天井材のガラス繊維層の形成に際して、ガラス繊維合糸ロービングから切断して得られたチョップドストランドの均一分散性が向上する。
【００２４】
また、１本のガラス繊維ストランドを構成するガラス繊維モノフィラメントの本数は、例えば、５０〜３００本であることが好ましく、８０〜２００本であることがより好ましい。なお、ガラス繊維合糸ロービング内の全ガラス繊維ストランド本数に対する上記範囲内の番手のガラス繊維ストランド本数の割合は、４０％以上が好ましく、６０％以上がより好ましく、８０％以上が更に好ましく、１００％が最も好ましい。
【００２５】
皮膜は、帯電防止剤を含有することが好ましい。
皮膜に含有される帯電防止剤としては、例えば、一般式（１）に示す帯電防止剤、ポリオキシエチレンアルキルアミン、アルキルスルホネート、第４級アンモニウムクロライドが挙げられる。
【００２６】
【化２】
2019112286.tif 000003
一般式（１）中のＲ１は、炭素数１〜２０の炭化水素基である。Ｒ１としては、例えば、メチル基、エチル基、プロピル基等の炭素数３以下のアルキル基、オクチル基、ラウリル基、パルミチル基等の炭素数４以上のアルキル基が挙げられる。また、Ｒ１は、直鎖状の炭化水素基であってもよいし、分岐鎖を有する炭化水素基であってもよい。また、Ｒ１は、不飽和結合を有する炭化水素基であってもよい。なお、Ｒ１は、炭素数４〜１８の直鎖アルキル基であることが特に好ましい。
【００２７】
一般式（１）中のＲ２〜Ｒ５はそれぞれ独立して炭素数１〜４の炭化水素基である。Ｒ２〜Ｒ５としては、例えば、メチル基、エチル基、プロピル基、ブチル基等のアルキル基が挙げられる。また、Ｒ２〜Ｒ５は、直鎖状の炭化水素基であってもよいし、分岐鎖を有する炭化水素基であってもよい。また、Ｒ２〜Ｒ５は、不飽和結合を有する炭化水素基であってもよい。
【００２８】
一般式（１）に示す帯電防止剤としては、例えば、オクチルジメチルエチルアンモニウムエチルサルフェート、ラウリルジメチルエチルアンモニウムエチルサルフェート、パルミチルジメチルエチルアンモニウムエチルサルフェートが挙げられる。
【００２９】
皮膜は、上記帯電防止剤のうちの一種のみを含有してもよいし、複数種類を組み合わせて含有してもよい。なお、帯電防止剤は、一般式（１）に示す帯電防止剤であることが好ましい。
【００３０】
皮膜は、皮膜形成剤を含有してもよい。
皮膜に含有される皮膜形成剤としては、例えば、ポリ酢酸ビニル、ポリウレタン、エポキシ樹脂、オレフィン樹脂が挙げられる。皮膜は、上記皮膜形成剤のうちの一種のみを含有してもよいし、二種以上を含有してもよい。上記皮膜形成剤のなかでも、乾固状態における靭性及び耐摩耗性に優れる点から、ポリ酢酸ビニルを用いることが特に好ましい。この場合には、車両用天井材のガラス繊維層を形成する際の毛羽の発生を抑制できる。なお、ガラス繊維ストランドの靭性は、分子量等の異なる複数種類のポリ酢酸ビニルを併用すること、及びその割合を調整することにより制御できる。
【００３１】
皮膜中における帯電防止剤の割合は、1〜１０質量％であることが好ましく、４〜８質量％であることがより好ましい。また、皮膜中における皮膜形成剤の割合は、９０〜９９質量％であることが好ましく、９２〜９６質量％であることがより好ましい。
【００３２】
皮膜は、帯電防止剤及び皮膜形成剤以外のその他成分を含有してもよい。その他成分としては、例えば、接触時の摩擦からガラス繊維ストランドを保護する潤滑剤、帯電防止剤の効果を促進させるシランカップリング剤が挙げられる。潤滑剤としては、例えば、カルナウバワックスやラノリンワックス等の動植物系又は鉱物系のワックス、脂肪酸アミド、脂肪酸エステル、脂肪酸エーテル、芳香族系エステル、芳香族系エーテル等の界面活性剤が挙げられる。シランカップリング剤としては、例えば、γ−アミノプロピルトリエトキシシラン、γ−メタクリロキシプロピルトリメトキシシランが挙げられる。
【００３３】
ガラス繊維ストランドは、帯電防止剤及び水を含有する集束剤をガラス繊維モノフィラメントに塗布した後、複数本のガラス繊維モノフィラメントを集束して乾燥することにより形成される。集束剤は、必要に応じて皮膜形成剤や上記その他成分を含有してもよい。
【００３４】
ガラス繊維ストランドの強熱減量は、０．２〜１．４質量％であり、０．６〜０．９質量％であることが好ましい。上記強熱減量を０．２質量％以上とすることにより、ガラス繊維ストランドの耐摩耗性を十分に確保できる。また、上記強熱減量を１．４質量％以下とすることにより、皮膜を形成する成分を過度に使用することが無いため、ガラス繊維合糸ロービングの製造にかかるコストを低減できる。なお、強熱減量は、ＪＩＳ  Ｒ３４２０（２０１３年）に準拠して測定される強熱減量である。
【００３５】
（ガラス繊維合糸ロービングの製造方法）
ガラス繊維合糸ロービングは、上記ガラス繊維ストランドを複数本、引き揃えて束ねた状態として巻き取る工程を経ることにより形成される。ガラス繊維合糸ロービングの番手は、２０００〜６０００ｔｅｘであることが好ましく、４５００〜５５００ｔｅｘであることがより好ましい。また、１本のガラス繊維合糸ロービングを構成するガラス繊維ストランドの本数は、例えば、２５〜１５０本であることが好ましく、７０〜１３０本であることがより好ましく、９０〜１１０本であることが更に好ましい。ガラス繊維合糸ロービングの番手が２０００ｔｅｘ以上であれば、車両用天井材の製造効率を向上させることができ、ガラス繊維合糸ロービングの番手が６０００ｔｅｘ以下であれば、ガラス繊維ストランドの分散を促進することができる。
【００３６】
（車両用天井材の製造方法）
次に、上記ガラス繊維合糸ロービングを用いて車両用天井材を製造する方法について説明する。
【００３７】
図１に示すように、車両用天井材１０は、シート状の基材層１１と、基材層１１の両側の主面に積層されたガラス繊維層１２と、両方のガラス繊維層１２の表面を覆う表皮層１３とを備えている。
【００３８】
基材層１１は、ポリウレタン発泡体、ポリエチレン発泡体等の公知の樹脂発泡体により構成されている。
ガラス繊維層１２は、上記ガラス繊維合糸ロービングから切断して得られたチョップドストランドを堆積させて層状に形成したものにより構成されている。ガラス繊維層１２を構成するチョップドストランドの量は、車両用天井材１０に求められる剛性等に応じて適宜、設定される。また、ガラス繊維層１２は、接着剤によりチョップドストランド同士が接着されるとともに、基材層１１に対して一体に接着されている。
【００３９】
表皮層１３は、車両用天井材の表面の装飾や保護等を目的として設けられるものであり、布材やシート材により構成されている。表皮層１３としては、例えば、不織布、織布、プラスチックシート等が挙げられる。
【００４０】
車両用天井材１０は、基材層１１の両主面にガラス繊維層１２を形成するガラス繊維層形成工程を行い両方のガラス繊維層１２の表面を覆うように表皮層１３を配置して、基材層１１、ガラス繊維層１２及び表皮層１３を一体化することにより製造される。
【００４１】
図２に示すように、ガラス繊維層形成工程では、例えば、シート状に成形されるとともに上面に接着剤を付着させた基材層１１がローラーコンベア等の公知の搬送部２０によって搬送される。そして、搬送部２０の経路上における所定位置の上方に設けられたローラーカッター等の公知の切断部２１を用いて、ガラス繊維合糸ロービングＲの先端部分を連続的に切断し、切断して得られたチョップドストランドＣを散布する。これにより、分散しつつ落下するチョップドストランドＣを基材層１１の上に堆積させる。
【００４２】
ガラス繊維合糸ロービングＲから切断されるチョップドストランドＣの長さは、例えば、２５〜１７５ｍｍである。また、ガラス繊維合糸ロービングＲの切断位置は、例えば、基材層１１の上面を基準として上方５００〜２０００ｍｍの位置である。また、切断部２１による切断速度は、搬送部２０による基材層１１の搬送速度、ガラス繊維層１２を構成するチョップドストランドＣの目標堆積量等に応じて適宜、設定される。
【００４３】
このようにして基材層１１の一方の主面上に所定量のチョップドストランドＣを堆積させた後、プレス処理や加熱処理等の基材層１１に付着させた接着剤に応じた接着処理を行う。これにより、基材層１１の上面に積層及び一体化されたガラス繊維層１２が形成される。次に、基材層１１をひっくり返す。そして、先ほどと同様の操作により、基材層１１の反対側にもガラス繊維層１２を形成する。
【００４４】
ガラス繊維層形成工程の後、両方のガラス繊維層１２の表面を覆うように表皮層１３を配置して、基材層１１、ガラス繊維層１２及び表皮層１３を一体化することによって車両用天井材１０が得られる。
【００４５】
次に、本実施形態の作用及び効果について記載する。
（１）ガラス繊維合糸ロービングは、複数本のガラス繊維ストランドを束ねてなる。ガラス繊維ストランドは、番手が４０〜８０ｔｅｘである。
【００４６】
上記構成によれば、ガラス繊維合糸ロービングをチョップドストランドに切断しつつ、切断して得られたチョップドストランドを堆積させることにより車両用天井材のガラス繊維層を形成する際におけるチョップドストランドの均一分散性が向上する。
【００４７】
（２）ガラス繊維合糸ロービングの番手が２０００〜６０００ｔｅｘである。
上記構成によれば、ガラス繊維合糸ロービングをチョップドストランドに切断しつつ、切断して得られたチョップドストランドを堆積させることにより車両用天井材のガラス繊維層を形成する際におけるチョップドストランドの均一分散性が更に向上する。
【００４８】
（３）ガラス繊維ストランドは、帯電防止剤を含有する皮膜を備えるとともに、強熱減量が０．２〜１．４質量％である。
上記構成によれば、チョップドストランドの均一分散性が更に向上するとともに、車両用天井材のガラス繊維層を形成する際に、チョップドストランドに生じる毛羽を抑制できる。
【００４９】
（４）皮膜は、ポリ酢酸ビニルを含有し、帯電防止剤は、上記一般式（１）に示される帯電防止剤である。
上記構成によれば、チョップドストランドの均一分散性が更に向上するとともに、車両用天井材のガラス繊維層を形成する際に、チョップドストランドに生じる毛羽を抑制できる。
【００５０】
（５）皮膜は、１〜１０質量％の帯電防止剤を含有する。
上記構成によれば、チョップドストランドの均一分散性を向上させる効果と、毛羽を抑制する効果とを、より高いレベルで両立させることができる。
【００５１】
（６）ガラス繊維合糸ロービングの製造方法は、番手が４０〜８０ｔｅｘの複数本のガラス繊維ストランドを束ねる工程を有する。
上記構成によれば、切断することにより均一分散性の良いチョップドストランドが得られるガラス繊維合糸ロービングを製造できる。そのため、上記構成により得られたガラス繊維合糸ロービングは、ガラス繊維合糸ロービングをチョップドストランドに切断しつつ、切断して得られたチョップドストランドを堆積させることにより車両用天井材のガラス繊維層を形成する車両用天井材１０の製造方法に適している。
【００５２】
（７）基材層１１とガラス繊維層１２とを備える車両用天井材１０の製造方法は、上記ガラス繊維合糸ロービングＲをチョップドストランドＣに切断しつつ、切断して得られたチョップドストランドＣを基材層１１の上に堆積させてガラス繊維層１２を形成するガラス繊維層形成工程を有する。
【００５３】
上記構成によれば、ガラス繊維層１２を形成する際に、チョップドストランドＣを均一に分散させることが容易となる。その結果、車両用天井材１０の生産性及び品質が向上する。
【００５４】
（８）チョップドストランドの長さは、２５〜１７５ｍｍである。
上記構成によれば、ガラス繊維層１２を形成する際に、チョップドストランドＣを均一に分散させることが更に容易となる。
【００５５】
なお、上記実施形態は、以下のように変更して実施することができる。上記実施形態及び以下の変更例は、技術的に矛盾しない範囲で互いに組み合わせて実施することができる。
【００５６】
・車両用天井材１０は、基材層１１の一方の主面のみにガラス繊維層１２を備えるものであってもよいし、基材層１１の両方の主面にガラス繊維層１２を備えるものであってもよい。
【００５７】
・車両用天井材１０は、基材層１１と表皮層１３との間やガラス繊維層１２と表皮層１３との間に、吸音層や断熱層等のその他の層を備えるものであってもよい。
・上記実施形態では、ガラス繊維層形成工程において、切断部２１の位置を固定して、搬送部２０により基材層１１を移動させることにより、基材層１１の上面全体にチョップドストランドＣを堆積させていたが、基材層１１の位置を固定して切断部２１の位置を移動させつつガラス繊維合糸ロービングＲを切断してもよい。
【００５８】
・ガラス繊維層形成工程において、堆積したチョップドストランドＣを基材層１１に一体に接着する接着処理は、表皮層１３を一体化する処理と同時に行ってもよい。例えば、基材層１１の上にチョップドストランドＣを堆積させた状態で表皮層１３を配置し、表皮層１３を含めてプレス処理や加熱処理等の接着処理を行うことにより、基材層１１に積層一体化されたガラス繊維層１２の形成と、基材層１１及びガラス繊維層１２に対する表皮層１３の接着とを同時に行う。
【実施例】
【００５９】
以下に実施例及び比較例を挙げ、上記実施形態をさらに具体的に説明する。なお、本発明はこれらに限定されるものではない。
＜ガラス繊維合糸ロービングの作製＞
表１に示すガラス繊維合糸ロービングの番手（ロービング番手）、ガラス繊維ストランドの番手（ストランド番手）、及び皮膜成分の実施例及び比較例のガラス繊維合糸ロービングを作製した。
【００６０】
（実施例１）
γ−メタクリロキシプロピルトリメトキシシラン（信越シリコーン製ＫＢＭ−５０３）０．２質量％、皮膜形成剤としてのポリ酢酸ビニル（ＰＶＡ）４.０質量％、帯電防止剤としてのオクチルジメチルエチルアンモニウムエチルサルフェート０．３５質量％、イオン交換水９５．４５質量％を含有する集束剤を調製した。この集束剤を、公知のアプリケーターによりガラス繊維モノフィラメント（直径１４μｍのＥガラス）に塗布してから、１３０本集束して巻き取り、乾燥することによって、強熱減量０．８質量％、５０ｔｅｘのガラス繊維ストランドを得た。得られたガラス繊維ストランドを４８本、引き揃えて束ねることにより、２４００ｔｅｘのガラス繊維合糸ロービングを得た。
【００６１】
（実施例２）
実施例１と同様のガラス繊維ストランドを９６本、引き揃えて束ねることにより、４８００ｔｅｘのガラス繊維合糸ロービングを得た。
【００６２】
（実施例３）
皮膜形成剤として、ポリ酢酸ビニルに代えてポリウレタン（ＰＵ）を用いた点を除いて、実施例１と同様にしてガラス繊維合糸ロービングを得た。
【００６３】
（比較例１）
実施例１と同様の集束剤を、アプリケーターによりガラス繊維モノフィラメント（直径１４μｍのＥガラス）に塗布してから、５０本集束して巻き取り、乾燥することによって、強熱減量０．８質量％、２０ｔｅｘのガラス繊維ストランドを得た。得られたガラス繊維ストランドを２４０本、引き揃えて束ねることにより、４８００ｔｅｘのガラス繊維合糸ロービングを得た。
【００６４】
（比較例２）
実施例１と同様の集束剤を、アプリケーターによりガラス繊維モノフィラメント（直径１４μｍのＥガラス）に塗布してから、２７０本集束して巻き取り、乾燥することによって、強熱減量０．８％、１００ｔｅｘのガラス繊維ストランドを得た。得られたガラス繊維ストランドを４８本、引き揃えて束ねることにより、４８００ｔｅｘのガラス繊維合糸ロービングを得た。
【００６５】
＜均一分散性及び毛羽の評価＞
実施例及び比較例のガラス繊維合糸ロービングを切断した際におけるチョップドストランドの均一分散性を評価した。発泡ウレタンからなる縦１０００ｍｍ、横１０００ｍｍ、厚さ５ｍｍのシート材の中央上方１０００ｍｍの位置にてガラス繊維合糸ロービングの先端部分を、カッターを用いて５０ｍｍの長さで切断し、切断片であるチョップドストランドをシート材の上に自然落下により散布し、シート材の上に０．１３ｋｇのチョップドストランドを堆積させた。
【００６６】
シート材の上に堆積したチョップドストランドの状態（凝集や穴あきの有無）を観察し、実施例及び比較例のガラス繊維合糸ロービングの均一分散性を評価した。その結果を表１の「均一分散性」欄に示す。なお、表１では、シート材が１０ｃｍ２以上露出している部分（穴あき部分）が無い場合を「〇」、シート材が１０ｃｍ２以上露出している部分（穴あき部分）が有る場合、及びチョップドストランドの未分散がある場合を「×」で示している。
【００６７】
また、実施例１〜３のガラス繊維合糸ロービングを用いた場合について、ガラス繊維ロービングにテンションバーにより所定の張力を付与した状態で所定長さ走行させ、テンションバー上及びその下に堆積した毛羽を測定することで、毛羽の発生しやすさを評価した。その結果を表１の「毛羽」欄に示す。なお、表１では、ガラス繊維合糸ロービング５．７６ｋｇ当たり（４８００ｔｅｘの場合は１２００ｍ、２４００ｔｅｘの場合は２４００ｍ）の毛羽発生量が８０ｍｇ未満である場合を「〇」、８０ｍｇ以上である場合を「△」で示している。
【００６８】
【表１】
2019112286.tif 000004
ガラス繊維ストランドの番手が４０〜８０ｔｅｘである実施例１〜３を用いた場合には、切断により生じたチョップドストランドがガラス繊維ストランド単位へ十分に解繊されずに凝集している部分は確認されなかった。また、シート材が露出した穴あき部分も確認されなかった。これらの結果から、ガラス繊維ストランドの番手を特定範囲に設定することにより、ガラス繊維合糸ロービングから切断して得られたチョップドストランドの均一分散性が向上することが分かる。
【００６９】
一方、表１に示すように、ガラス繊維ストランドの番手が４０ｔｅｘ未満である比較例１を用いた場合には、切断により生じたチョップドストランドがガラス繊維ストランド単位へ十分に解繊されずに凝集している部分が確認された。また、ガラス繊維ストランドの番手が８０ｔｅｘを超える比較例２を用いた場合には、シート材が露出した穴あき部分が確認された。
【００７０】
また、表１に示すように、実施例１〜３の結果から、皮膜剤に含有される皮膜形成剤としてポリ酢酸ビニルを用い、帯電防止剤として、オクチルジメチルエチルアンモニウムエチルサルフェートを用いることにより、チョップドストランドに生じる毛羽が効率的に抑制されることが分かる。
【符号の説明】
【００７１】
Ｒ…ガラス繊維合糸ロービング、１０…車両用天井材、１１…基材層、１２…ガラス繊維層、１３…表皮層。
【図１】
2019112286.tif 000006
【図２】
2019112286.tif 000007